(57)【要約】【課題】  粘着力に優れるうえ、ガスバリア性、とりわけ水蒸気バリア性に優れた粘着剤を形成する粘着剤組成物、更には粘着剤及び粘着シートを提供することを目的とする。【解決手段】  アルキル基の炭素数が１５以上の（メタ）アクリル酸アルキルエステル（ａ１）、及び、ホモポリマーとした際のガラス転移温度が−２０℃以下のエチレン性不飽和モノマー（ａ２）を含有する共重合成分（ａ）を共重合してなるアクリル系樹脂（Ａ）を含有してなることを特徴とする粘着剤組成物。【選択図】なし【特許請求の範囲】
【請求項１】
アルキル基の炭素数が１５以上の（メタ）アクリル酸アルキルエステル（ａ１）、及び、ホモポリマーとした際のガラス転移温度が−２０℃以下のエチレン性不飽和モノマー（ａ２）を含有する共重合成分（ａ）を共重合してなるアクリル系樹脂（Ａ）を含有してなることを特徴とする粘着剤組成物。
【請求項２】
ホモポリマーとした際のガラス転移温度が−２０℃以下となるエチレン性不飽和モノマー（ａ２）が、アルキル基の炭素数が９〜１４の（メタ）アクリル酸アルキルエステル（ａ２−１）であることを特徴とする請求項１記載の粘着剤組成物。
【請求項３】
アルキル基の炭素数が１５以上の（メタ）アクリル酸アルキルエステル（ａ１）と、ホモポリマーとした際のガラス転移温度が−２０℃以下のエチレン性不飽和モノマー（ａ２）との含有割合（重量比）（（ａ１）／（ａ２））が、４０／６０〜９５／５であることを特徴とする請求項１または２記載の粘着剤組成物。
【請求項４】
共重合成分（ａ）が、更に官能基含有エチレン性不飽和モノマー（ａ３）を含有することを特徴とする請求項１〜３いずれか記載の粘着剤組成物。
【請求項５】
アルキル基の炭素数が１５以上の（メタ）アクリル酸アルキルエステル（ａ１）、及び、ホモポリマーとした際のガラス転移温度が−２０℃以下のエチレン性不飽和モノマー（ａ２）の合計量が、共重合成分（ａ）全体に対して、５０〜９９．９重量％であることを特徴とする請求項１〜４いずれか記載の粘着剤組成物。
【請求項６】
架橋剤（Ｂ）を含有してなることを特徴とする請求項１〜５いずれか記載の粘着剤組成物。
【請求項７】
請求項１〜６いずれか記載の粘着剤組成物が架橋されてなることを特徴とする粘着剤。
【請求項８】
請求項７記載の粘着剤からなる粘着剤層を有することを特徴とする粘着シート。
【請求項９】
アルキル基の炭素数が１５以上の（メタ）アクリル酸アルキルエステル（ａ１）、及び、アルキル基の炭素数が９〜１４の（メタ）アクリル酸アルキルエステル（ａ２−１）を含有する共重合成分（ａ）を共重合してなることを特徴とするアクリル系樹脂。
【発明の詳細な説明】
【技術分野】
【０００１】
本発明は、アクリル系の粘着剤組成物、粘着剤及び粘着シートに関し、更に詳しくは、高い粘着力を維持したまま、水蒸気バリア性に優れた粘着剤を形成する粘着剤組成物、それを用いてなる粘着剤、粘着シートに関するものである。
【背景技術】
【０００２】
近年、様々な分野で、液晶ディスプレイ（ＬＣＤ）などの表示装置や、タッチパネルなどの前記表示装置と組み合わせて用いられる入力装置が広く用いられるようになってきた。また、有機デバイスで用いられる有機ＥＬは、陽極と陰極との間に有機電荷輸送層や有機発光層を積層させた有機層を設けたものであり、低電圧直流駆動による高輝度発光が可能な発光素子として注目されており、有機デバイスは、プラスチックフィルムを基板として用いることで、薄型化、軽量化、フレキシブル化等を実現するディスプレイとして期待されている。
【０００３】
これらの表示装置や入力装置の製造等においては、光学部材を貼り合わせる用途に透明な粘着シートが使用されており、例えば、タッチパネルと各種表示装置や光学部材（保護板等）の貼り合わせには、透明な粘着シートが使用されている。また、有機ＥＬ素子内に酸素や水蒸気等が侵入してしまうと電極の酸化や有機物の変性を起こしてしまうため、これらを防止するために、有機ＥＬ素子を封止するための粘着シートが用いられている。
【０００４】
上記のような目的で使用される粘着シートには透明性や、粘着シートとしての粘着特性に加え、ガスバリア性、特に水蒸気バリア性の要求が高まっている。
【０００５】
このようなガスバリア性を改善する粘着剤として、例えば、重量平均分子量５０万のホモポリマーのカップ法で測定した４０℃９０％ＲＨにおける水蒸気透過率が５００ｇ／ｍ2・ｄａｙ以下である（メタ）アクリル酸アルキルエステルを５０重量％、水酸基を有するモノマー、窒素含有モノマーを含むモノマーを共重合させて得られる酸性基を実質的に有しない重量平均分子量が５万以上４０万未満であるアクリル系ポリマーと架橋剤を含有する粘着剤組成物が提案されている（例えば、特許文献１参照。）。
【先行技術文献】
【特許文献】
【０００６】
【特許文献１】特開２０１３−４７２９６号公報
【発明の概要】
【発明が解決しようとする課題】
【０００７】
しかしながら、上記特許文献１に開示技術は、透湿度の低いモノマーを使用しているが、アクリル樹脂としては、その他のモノマーとしてアクリル酸メチル、アクリル酸エチル、アクリル酸ブチル等のアルキル基の炭素数が少ないモノマーや極性モノマーを多く共重合しているため、樹脂の透湿度は高いものになってしまい、技術の高度化に伴って要求されるバリア性を満足させるものではなく、まだまだ改良の余地が残るものであった。
【０００８】
そこで、本発明ではこのような背景下において、粘着力に優れるうえ、ガスバリア性、とりわけ水蒸気バリア性に優れた粘着剤を形成する粘着剤組成物、更には粘着剤及び粘着シートを提供することを目的とするものである。
【課題を解決するための手段】
【０００９】
しかるに、本発明者はかかる事情に鑑み鋭意研究を重ねた結果、鎖長の長いアルキル基を有する（メタ）アクリル酸アルキルエステルとホモポリマーとしてのガラス転移温度が低いモノマーを併用して共重合したアクリル系樹脂を用いることにより、粘着力と水蒸気バリア性の両方に非常にバランスよく優れた粘着剤が得られることを見出し、本発明を完成した。
【００１０】
即ち、本発明の要旨は、アルキル基の炭素数が１５以上の（メタ）アクリル酸アルキルエステル（ａ１）、及び、ホモポリマーとした際のガラス転移温度が−２０℃以下となるエチレン性不飽和モノマー（ａ２）を含有する共重合成分（ａ）を共重合してなるアクリル系樹脂（Ａ）を含有してなる粘着剤組成物に関するものである。
【００１１】
また、本発明では、前記粘着剤組成物が架橋されてなる粘着剤、およびそれを用いてなる粘着シートも提供するものである。
【発明の効果】
【００１２】
本発明の粘着剤組成物は、粘着力とガスバリア性にバランスよく優れた粘着剤を形成することができるものであり、これを用いてなる粘着剤、更に粘着シートは、ディスプレイ用途、タッチパネル用途、太陽電池バックシート、食品包装用途、ガスバリア性フィルム用途、太陽電池バックシート用途、有機ＥＬディスプレイ封止用途等に好適に用いられるものである。
【発明を実施するための形態】
【００１３】
以下、本発明について詳細に説明する。
なお、本発明において、（メタ）アクリル酸とはアクリル酸あるいはメタクリル酸を、（メタ）アクリルとはアクリルあるいはメタクリルを、（メタ）アクリロイルとはアクリロイルあるいはメタクリロイルを、（メタ）アクリレートとはアクリレートあるいはメタクリレートをそれぞれ意味するものである。
【００１４】
まず、本発明の粘着剤組成物が必須成分として含有するアクリル系樹脂（Ａ）について説明する。
アクリル系樹脂（Ａ）は、アルキル基の炭素数が１５以上の（メタ）アクリル酸アルキルエステル（ａ１）、及び、ホモポリマーとした際のガラス転移温度が−２０℃以下のエチレン性不飽和モノマー（ａ２）を含有する共重合成分（ａ）を共重合して得られるものであり、好ましくは更に、官能基含有エチレン性不飽和モノマー（ａ３）を共重合成分（ａ）として含有するものであり、更には必要に応じて、その他の共重合可能なエチレン性不飽和モノマー（ａ４）を共重合成分（ａ）として含んでもよいものである。
【００１５】
本発明で用いる（メタ）アクリル酸アルキルエステル（ａ１）としては、アルキル基の炭素数が１５以上というように鎖長の長いものであることが必要であり、好ましくは１５〜３５、特に好ましくは１６〜２５、更に好ましくは１７〜２０である。アルキル基の炭素数が少なすぎると透湿度が高くなり好ましくない。なお、かかる炭素数の上限は特に制限されないが、あまりにも多すぎると重合時の反応性が低下する傾向がある。
【００１６】
かかる（メタ）アクリル酸アルキルエステル（ａ１）の具体例としては、例えば、ペンタデシル（メタ）アクリレート、イソペンタデシル（メタ）アクリレート、ヘキサデシル（メタ）アクリレート、イソヘキサデシル（メタ）アクリレート、ヘプタデシル（メタ）アクリレート、イソヘプタデシル（メタ）アクリレート、ステアリル（メタ）アクリレート、イソステアリル（メタ）アクリレート、イソテトラコシル（メタ）アクリレート、２−ドデシル−ヘキサデカニル（メタ）アクリレート、２−テトラデシル−オクタデカニル（メタ）アクリレート等の脂肪族（メタ）アクリル酸アルキルエステルが挙げられる。中でも水蒸気バリア性の点でヘキサデシル（メタ）アクリレート、イソヘキサデシル（メタ）アクリレート、ヘプタデシル（メタ）アクリレート、イソヘプタデシル（メタ）アクリレート、ステアリル（メタ）アクリレート、イソステアリル（メタ）アクリレートが好ましく、特には重合性及び水蒸気バリア性の点でステアリル（メタ）アクリレート、イソステアリル（メタ）アクリレートが好ましい。
これら（メタ）アクリル酸アルキルエステル（ａ１）は、単独で用いてもよいし２種以上を併用してもよい。
【００１７】
本発明で用いるエチレン性不飽和モノマー（ａ２）としては、ホモポリマーとした際のガラス転移温度が−２０℃以下となることが必要であり、好ましくは−１００〜−２５℃、特に好ましくは−８０〜−３０℃、更に好ましくは−７０〜−３５℃である。かかるガラス転移温度が高すぎると得られる樹脂自体が硬くなり粘着力が低下する傾向がある。なお、かかるガラス転移温度の下限は特に制限されないが、あまりにも低すぎると耐久性が低下する傾向がある。
【００１８】
かかるエチレン性不飽和モノマー（ａ２）の具体例としては、例えば、ノルマルブチルアクリレート（Ｔｇ−５６℃）、イソアミルアクリレート(Ｔｇ−４５℃)、イソオクチルアクリレート（Ｔｇ−５８℃）、２−エチルへキシルアクリレート（Ｔｇ−７０℃）等のアルキル基の炭素数が８以下の脂肪族（メタ）アクリル酸アルキルエステル；イソノニルアクリレート（Ｔｇ−６７℃）、イソデシルアクリレート（Ｔｇ−６０℃）、イソデシルメタクリレート（Ｔｇ−４１℃）、ラウリルメタクリレート（Ｔｇ−６５℃）、トリデシルアクリレート（Ｔｇ−５５℃）、トリデシルメタクリレート（Ｔｇ−４０℃）、イソミリスチルアクリレート(Ｔｇ−５６℃)等のアルキル基の炭素数が９〜１４の脂肪族（メタ）アクリル酸アルキルエステル（ａ２−１）；メトキシ−トリエチレングリコールアクリレート（Ｔｇ−５０℃）、エトキシ−ジエチレングリコールアクリレート（Ｔｇ−７０℃）、２−フェノキシエチルアクリレート（Ｔｇ−２２℃）、フェノキシーポリエチレングリコールアクリレート（Ｔｇ−２５℃）等が挙げられる。中でも、水蒸気バリア性の点及びガラス転移温度を低くできる点でアルキル基の炭素数が９〜１４、特には１０〜１２の脂肪族（メタ）アクリル酸アルキルエステルが好ましい。最も好ましくはラウリルメタクリレートである。
これらエチレン性不飽和モノマー（ａ２）は、単独で用いてもよいし２種以上を併用してもよい。
【００１９】
本発明で用いる官能基含有エチレン性不飽和モノマー（ａ３）としては、例えば、水酸基含有モノマー、カルボキシル基含有モノマー、アミノ基含有モノマー、アセトアセチル基含有モノマー、イソシアネート基含有モノマー、グリシジル基含有モノマー等が挙げられ、これらの中でも、効率的に架橋反応ができる点で水酸基含有モノマー、カルボキシル基含有モノマーが好ましく用いられる。
【００２０】
水酸基含有モノマーとしては、例えば、２−ヒドロキシエチル（メタ）アクリレート、４−ヒドロキシブチル（メタ）アクリレート、５−ヒドロキシペンチル（メタ）アクリレート、６−ヒドロキシヘキシル（メタ）アクリレート、８−ヒドロキシオクチル（メタ）アクリレート等のアクリル酸ヒドロキシアルキルエステル、カプロラクトン変性２−ヒドロキシエチル（メタ）アクリレート等のカプロラクトン変性モノマー、ジエチレングリコール（メタ）アクリレート、ポリエチレングリコール（メタ）アクリレート等のオキシアルキレン変性モノマー、その他、２−アクリロイロキシエチル２−ヒドロキシエチルフタル酸、Ｎ−メチロール（メタ）アクリルアミド等の１級水酸基含有モノマー；２−ヒドロキシプロピル（メタ）アクリレート、２−ヒドロキシブチル（メタ）アクリレート、３−クロロ２−ヒドロキシプロピル（メタ）アクリレート等の２級水酸基含有モノマー；２，２−ジメチル２−ヒドロキシエチル（メタ）アクリレート等の３級水酸基含有モノマーを挙げることができる。中でも、２−ヒドロキシエチル（メタ）アクリレート、４−ヒドロキシブチル（メタ）アクリレート等が好ましい。
【００２１】
カルボキシル基含有モノマーとしては、例えば、（メタ）アクリル酸、アクリル酸ダイマー、クロトン酸、マレイン酸、無水マレイン酸、フマル酸、シトラコン酸、グルタコン酸、イタコン酸、アクリルアミドＮ−グリコール酸、ケイ皮酸等が挙げられる。中でも（メタ）アクリル酸が好ましく用いられる。
【００２２】
アミノ基含有モノマーとしては、例えば、ｔ−ブチルアミノエチル（メタ）アクリレート、エチルアミノエチル（メタ）アクリレート、ジメチルアミノエチル（メタ）アクリレート、ジエチルアミノエチル（メタ）アクリレート等が挙げられる。
【００２３】
アセトアセチル基含有モノマーとしては、例えば、２−（アセトアセトキシ）エチル（メタ）アクリレート、アリルアセトアセテート等が挙げられる。
【００２４】
イソシアネート基含有モノマーとしては、例えば、２−アクリロイルオキシエチルイソシアネート、２−メタクリロイルオキシエチルイソシアネートやそれらのアルキレンオキサイド付加物等が挙げられる。
【００２５】
グリシジル基含有モノマーとしては、例えば、（メタ）アクリル酸グリシジル、（メタ）アクリル酸アリルグリシジル等が挙げられる。
これら官能基含有エチレン性不飽和モノマー（ａ３）は、単独で用いてもよいし２種以上を併用してもよい。
【００２６】
本発明においては、共重合成分（ａ）として、必要に応じて更に、その他の共重合可能なエチレン性不飽和モノマー（ａ４）を含有してもよい。
かかるエチレン性不飽和モノマー（ａ４）としては、例えば、ガラス転移温度が−２０℃より大きい（メタ）アクリル酸アルキルエステルが挙げられ、具体的には、メチル（メタ）アクリレート、エチル（メタ）アクリレート、イソブチル（メタ）アクリレート、ｔ−ブチル（メタ）アクリレート、ノルマルブチルメタアクリレート、ラウリルアクリレート等の脂肪族（メタ）アクリル酸アルキルエステル；イソボルニル（メタ）アクリレート、シクロヘキシル（メタ）アクリレート、ジシクロペンタニル（メタ）アクリレート、ジシクロペンテニル（メタ）アクリレート、ジシクロペンテニルオキシエチル（メタ）アクリレート、ジシクロペンタニルオキシエチル（メタ）アクリレート、２−アダマンチル（メタ）アクリレート等の脂環式（メタ）アクリル酸アルキルエステル；ベンジル（メタ）アクリレート、フェノキシエチル（メタ）アクリレート、ノニルフェノキシポリエチレングリコールアクリレート、ナフタレン（メタ）アクリレート、アントラセン（メタ）アクリレート等の芳香族（メタ）アクリル酸エステル；テトラメチルピペリジル（メタ）アクリレート、ペンタメチルピペリジル（メタ）アクリレート等のピペリジル環含有（メタ）アクリル酸エステル；２，２，２−トリフルオロエチル（メタ）アクリレート等のフッ素含有（メタ）アクリル酸エステルが挙げられる。
【００２７】
また、高分子量化を目的とする場合、エチレングリコールジ(メタ)アクリレート、ジエチレングリコールジ（メタ）アクリレート、トリエチレングリコールジ（メタ）アクリレート、ポリエチレングリコールジ（メタ）アクリレート、プロピレングリコールジ（メタ）アクリレート、ジビニルベンゼン等の多官能性モノマー等を併用することもできる。
【００２８】
本発明において、アルキル基の炭素数が１５以上の（メタ）アクリル酸アルキルエステル（ａ１）の含有量は、共重合成分（ａ）全体に対して、３０〜９５重量％であることが好ましく、特には４０〜９５重量％、更には５０〜９０重量％、殊には６５〜８５重量％であることが好ましい。かかる含有量が少なすぎると透湿度が高くなる傾向があり、多すぎるとアクリル系樹脂のガラス転移温度が高くなり、密着性が低下する傾向がある。
【００２９】
ホモポリマーとした際のガラス転移温度が−２０℃以下のエチレン性不飽和モノマー（ａ２）の含有量は、共重合成分（ａ）全体に対して、５〜７０重量％であることが好ましく、特には５〜６０重量％、更には１０〜５０重量％、殊には１５〜３５重量％であることが好ましい。かかる含有量が少なすぎるとアクリル系樹脂のガラス転移温度が高くなり、密着性が低下する傾向があり、多すぎると透湿度が高くなる傾向がある。
【００３０】
官能基含有エチレン性不飽和モノマー（ａ３）の含有量は、共重合成分（ａ）全体に対して、０．０１〜１０重量％であることが好ましく、特には０．０５〜７．５重量％、更には０．１〜５重量％、殊には０．５〜２重量％であることが好ましい。かかる含有量が少なすぎると架橋剤との反応性が低下したり、架橋密度が低下し凝集力が低下する傾向があり、多すぎると透湿度が高くなり水蒸気バリア性が低下する傾向がある。
【００３１】
その他の共重合可能なエチレン性不飽和モノマー（ａ４）の含有量は、共重合成分（ａ）全体に対して、０．１〜２０重量％であることが好ましく、特には０．１〜１５重量％、更には０．１〜１０重量％、殊には０．１〜５重量％であることが好ましい。かかる含有量が多すぎると水蒸気バリア性が低下する傾向がある。
【００３２】
また、本発明においては、アルキル基の炭素数が１５以上の（メタ）アクリル酸アルキルエステル（ａ１）と、ホモポリマーとした際のガラス転移温度が−２０℃以下のエチレン性不飽和モノマー（ａ２）との含有割合（重量比）（（ａ１）／（ａ２））が、４０／６０〜９５／５であることが水蒸気バリア性と密着性の点で好ましく、特には５０／５０〜９０／１０、更には６０／４０〜８０／２０であることが好ましい。かかる含有割合が低すぎると水蒸気バリア性が低下する傾向があり、高すぎると柔軟性が低下し、密着性が低下する傾向がある。
【００３３】
更に、アルキル基の炭素数が１５以上の（メタ）アクリル酸アルキルエステル（ａ１）、及び、ホモポリマーとした際のガラス転移温度が−２０℃以下のエチレン性不飽和モノマー（ａ２）の合計量が、共重合成分（ａ）全体に対して、水蒸気バリア性の点で５０重量％以上、特には５０〜９９．９重量％、更には５０〜９５重量％、殊には６０〜９０重量％であることが好ましい。かかる含有量が少なすぎると水蒸気バリア性が低下する傾向がある。
【００３４】
本発明で用いられるアクリル系樹脂（Ａ）は、上記共重合成分（ａ）を所定の割合で配合し、有機溶媒中でラジカル重合させる如き、当業者周知の方法によって製造される。
【００３５】
かかる重合に用いられる有機溶媒としては、例えば、トルエン、キシレン等の芳香族炭化水素類、酢酸エチル、酢酸ブチル等のエステル類、ｎ−プロピルアルコール、ｉｓｏ−プロピルアルコール等の脂肪族アルコール類、メチルエチルケトン、メチルイソブチルケトン、シクロヘキサノン等のケトン類等が挙げられる。
【００３６】
また、かかるラジカル重合に用いられる重合開始剤としては、例えば、通常のラジカル重合開始剤である２，２'−アゾビスイソブチロニトリル、２，２'−アゾビス−２−メチルブチロニトリル、４，４'−アゾビス（４−シアノ吉草酸）、２，２'−アゾビス（メチルプロピオン酸）等のアゾ系開始剤、ベンゾイルパーオキサイド、ラウロリルパーオキサイド、ジ−ｔ−ブチルパーオキサイド、クメンハイドロパーオキサイド等の有機過酸化物等が挙げられ、使用するモノマーに合わせて適宜選択して用いることができる。これらの溶剤は、単独でもしくは２種以上併せて用いられる。
【００３７】
本発明において、アクリル系樹脂（Ａ）の重量平均分子量は、通常、５万〜３００万が好ましく、より好ましくは２０万〜１５０万、更に好ましくは３０万〜１００万、特に好ましくは４０万〜８０万である。重平均分子量が小さすぎると凝集力が低下する傾向があり、重量平均分子量が大きすぎると溶液粘度が高くなりすぎる傾向がある。
【００３８】
アクリル系樹脂（Ａ）の分散度（重量平均分子量／数平均分子量）は、３０以下であることが好ましく、特には２０以下が好ましく、更には１５以下が好ましい。かかる分散度が高すぎると凝集力が低下する傾向にある。なお、分散度の下限は通常２である。
【００３９】
なお、上記の重量平均分子量は、標準ポリスチレン分子量換算による重量平均分子量であり、高速液体クロマトグラフィー（日本Ｗａｔｅｒｓ社製、「Ｗａｔｅｒｓ  ２６９５（本体）」と「Ｗａｔｅｒｓ  ２４１４（検出器）」）に、カラム：Ｓｈｏｄｅｘ  ＧＰＣ  ＫＦ−８０６Ｌ（排除限界分子量：２×１０7、分離範囲：１００〜２×１０7、理論段数：１０，０００段／本、充填剤材質：スチレン−ジビニルベンゼン共重合体、充填剤粒径：１０μｍ）の３本直列を用いることにより測定されるものであり、数平均分子量も同様の方法で測定することができる。また分散度は重量平均分子量と数平均分子量より求められる。
【００４０】
アクリル系樹脂（Ａ）のガラス転移温度（Ｔｇ）は、−１００〜−２０℃であることが好ましく、特に好ましくは−８０〜−２５℃、特に好ましくは−７０〜−３０℃である。
かかるガラス転移温度が低すぎると耐熱性が低下する傾向があり、高すぎると密着性が低下する傾向がある。
【００４１】
上記ガラス転移温度は、以下のＦｏｘの式より算出されるものである。
１／Ｔｇ＝ｗ１／Ｔｇ１＋ｗ２／Ｔｇ２＋・・・・・・・・・・・・Ｗｋ／Ｔｇｋ
但し、Ｔｇは共重合体のガラス転移温度であり、Ｔｇ１，Ｔｇ２，・・・・・・・・Ｔｇｋは各単量体成分の単独共重合体のＴｇであり、ｗ１，ｗ２，・・・・・・・・・・ｗｋは各単量体成分の重量分率を表し、ｗ１＋ｗ２＋・・・・・・・・・ｗｋ＝１である。
【００４２】
かくして本発明で用いられるアクリル系樹脂（Ａ）が得られ、かかるアクリル系樹脂（Ａ）を用いて粘着剤組成物が得られる。
【００４３】
本発明の粘着剤組成物は、架橋剤（Ｂ）を含有することが好ましく、架橋剤（Ｂ）により架橋され、粘着剤となるものである。
【００４４】
かかる架橋剤（Ｂ）としては、例えば、イソシアネート系架橋剤、エポキシ系架橋剤、アジリジン系架橋剤、メラミン系架橋剤、アルデヒド系架橋剤、アミン系架橋剤、金属キレート系架橋剤等の化学架橋を形成する架橋剤、多官能アクリレート系架橋剤等の物理架橋を形成する架橋剤が挙げられる。これらの中でも、基材との密着性を向上させる点やベースポリマーとの反応性の点で、イソシアネート系架橋剤、エポキシ架橋剤、および金属キレート架橋剤から選ばれる少なくとも１つが好適に用いられる。
【００４５】
上記イソシアネート系架橋剤としては、例えば、２，４−トリレンジイソシアネート、２，６−トリレンジイソシアネート、水素化トリレンジイソシアネート、１，３−キシリレンジイソシアネート、１，４−キシリレンジイソシアネート、ヘキサメチレンジイソシアネート、ジフェニルメタン−４，４−ジイソシアネート、イソホロンジイソシアネート、１，３−ビス（イソシアナトメチル）シクロヘキサン、テトラメチルキシリレンジイソシアネート、１，５−ナフタレンジイソシアネート、トリフェニルメタントリイソシアネート、およびこれらのポリイソシアネート化合物とトリメチロールプロパン等のポリオール化合物とのアダクト体、これらポリイソシアネート化合物のビュレット体やイソシアヌレート体等が挙げられる。
【００４６】
上記エポキシ系架橋剤としては、例えば、ビスフェノールＡ・エピクロルヒドリン型のエポキシ樹脂、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、ソルビトールポリグリシジルエーテル、ポリグリセロールポリグリシジルエーテル、ペンタエリスリトールポリグリシジルエリスリトール、ジグリセロールポリグリシジルエーテル、１，３′−ビス（Ｎ，Ｎ−ジグリシジルアミノメチル）シクロヘキサン、Ｎ，Ｎ，Ｎ',Ｎ′−テトラグリシジル−ｍ−キシレンジアミン等が挙げられる。
【００４７】
上記アジリジン系架橋剤としては、例えば、テトラメチロールメタン−トリ−β−アジリジニルプロピオネート、トリメチロールプロパン−トリ−β−アジリジニルプロピオネート、Ｎ，Ｎ′−ジフェニルメタン−４，４′−ビス（１−アジリジンカルボキシアミド）、Ｎ，Ｎ′−ヘキサメチレン−１，６−ビス（１−アジリジンカルボキシアミド）等が挙げられる。
なお、かかるアジリジン系架橋剤は、ポットライフが短く、変異原性があることから、粘着剤の使用用途によっては使用が好ましくない場合がある。
【００４８】
上記メラミン系架橋剤としては、例えば、へキサメトキシメチルメラミン、ヘキサエトキシメチルメラミン、ヘキサプロポキシメチルメラミン、ヘキサプトキシメチルメラミン、ヘキサペンチルオキシメチルメラミン、ヘキサヘキシルオキシメチルメラミン、メラミン樹脂等が挙げられる。
【００４９】
上記アルデヒド系架橋剤としては、例えば、グリオキザール、マロンジアルデヒド、スクシンジアルデヒド、マレインジアルデヒド、グルタルジアルデヒド、ホルムアルデヒド、アセトアルデヒド、ベンズアルデヒド等が挙げられる。
【００５０】
上記アミン系架橋剤としては、例えば、ヘキサメチレンジアミン、トリエチルジアミン、ポリエチレンイミン、ヘキサメチレンテトラアミン、ジエチレントリアミン、トリエチルテトラアミン、イソフォロンジアミン、アミノ樹脂、ポリアミド等が挙げられる。
【００５１】
上記金属キレート系架橋剤としては、例えば、アルミニウム、鉄、銅、亜鉛、スズ、チタン、ニッケル、アンチモン、マグネシウム、パナジウム、クロム、ジルコニウム等の多価金属のアセチルアセトンやアセトアセチルエステル配位化合物等が挙げられる。
【００５２】
これらの架橋剤（Ｂ）は、単独で使用しても良いし、２種以上を併用してもよい。
【００５３】
これらの中でも、アクリル系樹脂との相溶性の点からイソシアネート系化合物、とりわけ脂肪族系、脂環族系のイソシアネート系化合物を用いることが好ましく、特に好ましくはトリレンジイソシアネート、ヘキサメチレンジイソシアネートのポリオール化合物とのアダクト体、ビュレット体、イソシアヌレート体、更に好ましくはヘキサメチレンジイソシアネートのポリオール化合物とのアダクト体、ビュレット体、イソシアヌレート体である。
【００５４】
上記架橋剤（Ｂ）の含有量は、通常アクリル系樹脂（Ａ）１００重量部に対して、０．００１〜２０重量部であることが好ましく、特には０．００５〜１０重量部、更には０．０１〜５重量部であることが好ましい。架橋剤（Ｂ）の含有量が少なすぎると凝集力が低下する傾向があり、多すぎると粘着力が低下する傾向がある。
【００５５】
なお、架橋反応は活性エネルギー線を照射することによって行なうこともできる。この場合、多官能（メタ）アクリレートを配合することが好ましく、かかる多官能（メタ）アクリレートとしては、例えば、トリメチロールプロパントリ（メタ）アクリレート、エチレンオキサイド変性トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、グリセリンポリグリシジルエーテルポリ（メタ）アクリレート等が挙げられる。なお、活性エネルギー線照射による架橋は、架橋剤による架橋と併用することが好ましい。
【００５６】
さらに、本発明の粘着剤組成物には、本発明の効果を損なわない範囲において、帯電防止剤、その他のアクリル系粘着剤、その他の粘着剤、ウレタン樹脂、ロジン、ロジンエステル、水添ロジンエステル、フェノール樹脂、芳香族変性テルペン樹脂、脂肪族系石油樹脂、脂環族系石油樹脂、スチレン系樹脂、キシレン系樹脂等の粘着付与剤、着色剤、充填剤、酸化防止剤、老化防止剤、紫外線吸収剤、機能性色素等の各種添加剤や、紫外線あるいは放射線照射により呈色あるいは変色を起こすような化合物を配合することができる。
また、上記添加剤の他にも、粘着剤組成物の構成成分の製造原料等に含まれる不純物等が少量含有されたものであってもよい。これら添加量は所望する物性が得られるように適宜設定すればよい。
【００５７】
なお、本発明の粘着剤組成物を、ＩＴＯフィルム、ＩＴＯガラス等の透明電極膜や、電磁波シールド等のメッシュ等の耐腐食性が必要な用途に使用する場合は、アクリル系粘着剤組成物が実質的に酸を含まないことが好ましい。
実質的に酸を含まないとは、アクリル系樹脂（Ａ）の共重合成分として酸性基を有するモノマーを使用せず、粘着剤組成物全体の酸価が好ましくは５ｍｇＫＯＨ／ｇ以下、特に好ましくは１ｍｇＫＯＨ／ｇ以下、更に好ましくは０．１ｍｇＫＯＨ／ｇであることを意味する。
【００５８】
本発明の粘着剤組成物が架橋されてなる粘着剤のゲル分率は、通常、２０〜９８％、好
ましくは３０〜９５％、特に好ましくは５０〜９０％である。ゲル分率が低すぎると凝集
力が低下する傾向があり、高すぎると粘着力が低下する傾向がある。
【００５９】
なお、粘着剤のゲル分率を上記範囲に調整するにあたっては、例えば、架橋剤の種類と量を調整すること、組成物中の水酸基の組成比を調整すること等により達成される。また、かかる架橋剤と官能基量との割合は、それぞれの相互作用によりゲル分率が変化するので、それぞれバランスをとることが必要になる。
【００６０】
上記ゲル分率は、架橋度の目安となるもので、例えば、以下の方法にて算出される。すなわち、基材となる高分子シート（例えば、ポリエチレンテレフタレートフィルム等）に粘着剤層が形成されてなる粘着シート（セパレーターを設けていないもの）を２００メッシュのＳＵＳ製金網で包み、トルエン中に２３℃×２４時間浸漬し、金網中に残存した不溶解の粘着剤成分の重量百分率をゲル分率とする。ただし、基材の重量は差し引いておく。
【００６１】
つぎに、上記の本発明の粘着剤組成物を用いて粘着剤層を形成することにより粘着シートを作製することができる。すなわち、上記粘着シートは、例えば、つぎのようにして作製することができる。
【００６２】
まず、所定の厚みとなるように支持基材の片面もしくは両面に上記粘着剤組成物を塗工し、加熱乾燥することにより粘着剤層を形成する。ついで、必要に応じて上記粘着剤層面に剥離シートを貼り合わせることにより粘着シートを作製することができる。また、得られた粘着シートには、必要に応じて、エージング処理を行なった後、使用時には、上記剥離シートを粘着剤層から剥離して使用に供される。このようにして、支持基材の片面もしくは両面に粘着剤層が形成され、さらにこの粘着剤層面に必要に応じて剥離シートが設けられた粘着シートが得られる。
【００６３】
上記支持基材としては、例えば、アルミニウム、銅、鉄等の金属箔；ポリエチレンナフタート、ポリエチレンテレフタレート、ポリブチレンテレフタレート、ポリエチレンテレフタレート／イソフタレート共重合体等のポリエステル系樹脂；ポリエチレン、ポリプロピレン、ポリメチルペンテン等のポリオレフィン系樹脂；ポリフッ化ビニル、ポリフッ化ビニリデン、ポリフッ化エチレン等のポリフッ化エチレン樹脂；ナイロン６、ナイロン６，６等のポリアミド；ポリ塩化ビニル、ポリ塩化ビニル／酢酸ビニル共重合体、エチレン−酢酸ビニル共重合体、エチレン−ビニルアルコール共重合体、ポリビニルアルコール、ビニロン等のビニル重合体；三酢酸セルロース、セロファン等のセルロース系樹脂；ポリメタクリル酸メチル、ポリメタクリル酸エチル、ポリアクリル酸エチル、ポリアクリル酸ブチル等のアクリル系樹脂；ポリスチレン、ポリカーボネート、ポリアリレート、ポリイミド等の合成樹脂フィルムまたはシート、上質紙、グラシン紙等の紙、硝子繊維、天然繊維、合成繊維等から選択される単層体または複層体があげられる。かかる支持基材の厚みとしては、通常１〜５００μｍであり、好ましくは５〜３００μｍである。
【００６４】
さらに、上記剥離シートとしては、例えば、上記支持基材で例示した各種合成樹脂シート、紙、布、不織布等に離型処理したものを使用することができる。
また、剥離シートに上記アクリル系粘着剤組成物を塗工し、加熱乾燥することにより粘着剤層を形成し、粘着剤層に剥離シートを貼り合わせることにより、基材レスで粘着シートを作製することもできる。
【００６５】
上記粘着剤組成物の塗工に際しては、この粘着剤組成物を溶剤に希釈して塗布することが好ましく、希釈濃度としては、好ましくは５〜８０重量％、特に好ましく１０〜７０重量％である。また、上記溶剤としては、粘着剤組成物を溶解させるものであればよく、例えば、酢酸メチル、酢酸エチル、アセト酢酸メチル、アセト酢酸エチル等のエステル系溶剤、アセトン、メチルエチルケトン、メチルイソブチルケトン等のケトン系溶剤、トルエン、キシレン等の芳香族系溶剤、メタノール、エタノール、プロピルアルコール等のアルコール系溶剤を用いることができる。これらの中でも、溶解性、乾燥性、価格等の点から酢酸エチル、メチルエチルケトン、トルエンが好適に用いられる。
【００６６】
また、上記粘着剤組成物の塗工方法としては、一般的な塗工方法であれば特に限定されることなく、例えば、ロールコーティング、ダイコーティング、グラビアコーティング、コンマコーティング、スクリーン印刷等の方法があげられる。
【００６７】
そして、上記加熱乾燥条件としては、粘着剤組成物を乾燥させることが可能であればよく、例えば、５０〜１５０℃、好ましくは６０〜１３０℃で、１〜１０分間程度、好ましくは１．５〜５分間程度の条件があげられる。
【００６８】
上記エージング処理は、粘着物性のバランスをとるために行なうものであり、エージングの条件としては、温度は、通常室温（２５℃±５℃）〜７０℃、時間は通常１日〜３０日であり、具体的には、例えば２３℃で１日〜２０日間、４０℃で１日〜７日間等の条件で行なえばよい。
【００６９】
さらに、得られる粘着シートにおける粘着剤層の厚みは、通常１〜２５０μｍが好ましく、より好ましくは５〜１５０μｍ、特に好ましくは１０〜１００μｍである。この粘着剤層の厚みが薄すぎると粘着物性が安定しにくい傾向があり、厚すぎると乾燥が困難となり、発泡がおこりやすくなる傾向がある。
【００７０】
このようにして得られる粘着シートの厚みは、用途に応じ適宜設定されるが、例えば、５〜３００μｍの範囲に設定することが好ましい。
【００７１】
本発明における粘着シートの利用に際し、被着体の種類として、例えば、各種金属面を有する物品；ポリエチレンナフタート、ポリエチレンテレフタレート、ポリブチレンテレフタレート、ポリエチレンテレフタレート／イソフタレート共重合体等のポリエステル系樹脂；ポリエチレン、ポリプロピレン、ポリメチルペンテン等のポリオレフィン系樹脂；ポリフッ化ビニル、ポリフッ化ビニリデン、ポリフッ化エチレン等のポリフッ化エチレン樹脂；ナイロン６、ナイロン６，６等のポリアミド；ポリ塩化ビニル、ポリ塩化ビニル／酢酸ビニル共重合体、エチレン−酢酸ビニル共重合体、エチレン−ビニルアルコール共重合体、ポリビニルアルコール、ビニロン等のビニル重合体；三酢酸セルロース、セロファン等のセルロース系樹脂；ポリメタクリル酸メチル、ポリメタクリル酸エチル、ポリアクリル酸エチル、ポリアクリル酸ブチル等のアクリル系樹脂；ポリスチレン、ポリカーボネート、ポリアリレート、ポリイミド等の合成樹脂フィルム、シートまたは板があげられる。
【００７２】
上記金属面を有する物品としては、金属面を有しており、この金属面に、直接、上記粘着シートが、少なくとも部分的にまたは全面的に貼り合わされる。このような金属面を有する物品において、上記粘着シートが貼り合わされる被着体（「金属面含有被着体」と称する場合がある）としては、少なくとも部分的に金属面を有していれば特に制限されない。このような金属面含有被着体において、金属面が形成されている部位は、上記粘着シートを直接貼付することが可能な部位であれば特に制限されず、外側の面であってもよく、また、内側の面等であってもよい。なお、１つの金属面含有被着体に金属面が複数形成されている場合、これらの複数の金属面は同一の金属材料により形成された面であってもよく、異なる金属材料により形成された面であってもよい。
【００７３】
上記金属面含有被着体における金属面は、金属材料により形成された金属面含有被着体の表面であってもよく、また各種材料により形成された基材（または構造体）の表面に形成された金属層表面（特に、金属薄膜層表面）であってもよい。上記金属面は、いずれにせよ、金属材料による表面であればよい。
【００７４】
上記金属薄膜層等の金属層は、各種材料により構成された基材（または構造体）の表面の所定の部位に形成することができる。このような金属層において、金属薄膜層の厚みとしては、金属面含有被着体の種類に応じて適宜選択することができ、例えば、０．１μｍ以上であってもよい。なお、金属薄膜層の厚みの上限としては、一般的に薄膜層とみなされる厚みであれば特に制限されない。
【００７５】
上記金属面を形成するための金属材料としては、例えば、アルミニウム、銀、金、銅、鉄、チタン、白金、ニッケル等の金属単体による金属材料；金合金（例えば、金−銅合金等）、銅合金〔例えば、銅−亜鉛合金（真鍮）、銅−アルミニウム合金等〕、アルミニウム合金（例えば、アルミニウム−モリブデン合金、アルミニウム−タンタル合金、アルミニウム−コバルト合金、アルミニウム−クロム合金、アルミニウム−チタン合金、アルミニウム−白金合金等）、ニッケル合金（例えば、ニッケル−クロム合金、銅−ニッケル合金、亜鉛−ニッケル合金等）、スズ合金、ステンレス等の各種合金による金属材料等があげられる。これら金属材料は、単独でまたは２種以上組み合わせて使用することができる。
【００７６】
なお、金属材料は、金属元素のみを含有する金属材料であってもよく、金属元素とともに非金属元素を含有する金属材料〔例えば、金属の酸化物、水酸化物、ハロゲン化物（塩化物等）、オキソ酸塩（硝酸塩、硫酸塩、リン酸塩、炭酸塩等）等の金属系化合物〕であってもよく、例えば、ＩＴＯ（酸化インジウムスズ）、ＺｎＯ、（酸化亜鉛）、ＳｎＯ（酸化錫）、ＣＴＯ（酸化カドミウムスズ）等が挙げられる。
【００７７】
具体的には、上記金属面含有被着体としては、例えば、透明導電膜が設けられた透明導電膜積層体を有する光学的製品またはこの光学的製品を構成するための部材等があげられる。上記透明導電膜層を有する光学的製品としては、例えば、電子ディスプレイ（タッチパネル等）があげられる。金属薄膜層により形成された電磁波シールド層を有する光学的製品またはこの光学的製品を構成するための部材等があげられる。上記電磁波シールド層を有する光学的製品としては、例えば、電子ディスプレイ（プラズマディスプレイ等）等の光学機器や、デジタル万能ディスク等の光学的に記録可能なディスク（光学的記録ディスク）等があげられる。
【００７８】
かくして、本発明の粘着剤並びに粘着シートは、コンピュータ、携帯電話、薄型テレビ等各種電子部材、精密電子部材に貼り合せて用いられる貼り合わせ用や情報ラベル、電子部材の固定用粘着剤、ガスバリア性フィルム用途、太陽電池のバックシート用粘着剤、有機ＥＬ素子の封止用粘着剤等として有用である。
【００７９】
また、本発明の粘着剤組成物は、とりわけ有機溶剤含有タイプの粘着剤組成物として使用し、架橋剤存在下、熱により硬化させて粘着剤とすることで、中程度〜高程度の粘着力（約３Ｎ／２５ｍｍ以上）を示し、中〜長期間（数ヶ月〜数年間）にわたり被着体と貼り合せることができる粘着剤として好適に用いられる。
【実施例】
【００８０】
以下、実施例をあげて本発明をさらに具体的に説明するが、本発明はその要旨を超えない限り以下の実施例に限定されるものではない。なお、例中、「部」、「％」とあるのは、重量基準を意味する。
【００８１】
・下記のようにして各種アクリル系樹脂溶液を調製した（表１参照。）。
なお、ガラス転移温度（Ｔｇ）の測定に関しては、前述の方法にしたがって測定した。
【００８２】
また、固形分濃度の測定に関しては、アルミ箔にアクリル樹脂溶液１〜２ｇを取り、ケット（赤外線乾燥機、１８５Ｗ、高さ５ｃｍ）で４５分間加熱乾燥し、乾燥前後の重量変化を測定し、粘度の測定に関しては、ＪＩＳ  Ｋ５４００（１９９０）の４．５．３回転粘度計法に準じて測定した。
【００８３】
＜アクリル系樹脂（Ａ−１）溶液の調製＞
還流冷却器、撹拌器、窒素ガスの吹き込み口及び温度計を備えた４ツ口丸底フラスコに、イソステアリルアクリレート（ａ１）８３部、ラウリルメタクリレート（ａ２）１５部、２−ヒドロキシエチルアクリレート（ａ３）１．８部、アクリル酸（ａ３）０．２部及びアセトン３０部、重合開始剤としてアゾビスイソブチロニトリル（ＡＩＢＮ）０．０４部を仕込み、適宜ＡＩＢＮを追加しながら還流温度で８時間反応後、トルエンにて希釈してアクリル系樹脂（Ａ−１）溶液（ガラス転移温度−２６℃、固形分濃度４９．５％、粘度２５００ｍＰａ・ｓ（２５℃）、重量平均分子量４７万、分散度３．２）を得た。
【００８４】
＜アクリル系樹脂（Ａ−２）溶液の調製＞
還流冷却器、撹拌器、窒素ガスの吹き込み口及び温度計を備えた４ツ口丸底フラスコに、イソステアリルアクリレート（ａ１）６８部、ラウリルメタクリレート（ａ２）３０部、２−ヒドロキシエチルアクリレート（ａ３）１．８部、アクリル酸（ａ３）０．２部及びアセトン３５部、重合開始剤としてアゾビスイソブチロニトリル（ＡＩＢＮ）０．０４部を仕込み、適宜ＡＩＢＮを追加しながら還流温度で８時間反応後、トルエンにて希釈してアクリル系樹脂（Ａ−２）溶液（ガラス転移温度−３４℃、固形分４９．９％、粘度５６００ｍＰａ・ｓ（２５℃）、重量平均分子量７６万、分散度、１２．３）を得た。
【００８５】
＜アクリル系樹脂（Ａ'−１）溶液の調製＞
還流冷却器、撹拌器、窒素ガスの吹き込み口及び温度計を備えた４ツ口丸底フラスコに、イソステアリルアクリレート（ａ１）９８部、２−ヒドロキシエチルアクリレート（ａ３）２部、及びアセトン２７．５部、重合開始剤としてアゾビスイソブチロニトリル（ＡＩＢＮ）０．０４部を仕込み、適宜ＡＩＢＮを追加しながら還流温度で８時間反応後、トルエンにて希釈してアクリル系樹脂（Ａ'−１）溶液（ガラス転移温度−１８℃、固形分５２．９％、粘度１７５０ｍＰａ・ｓ（２５℃）、重量平均分子量３０万、分散度２．５）を得た。
【００８６】
＜アクリル系樹脂（Ａ'−２）溶液の調製＞
還流冷却器、撹拌器、窒素ガスの吹き込み口及び温度計を備えた４ツ口丸底フラスコに、酢酸エチル４０部、ＡＩＢＮ０．０６部を仕込み、加熱還流後、ラウリルメタクリレート（ａ２）９８部、２−ヒドロキシエチルアクリレート（ａ３）２部、ＡＩＢＮ０．０２５部の混合溶液を２時間にわたって滴下し、適宜ＡＩＢＮを追加しながら還流温度で７時間反応後、酢酸エチルにて希釈してアクリル系樹脂（Ａ'−２）溶液（ガラス転移温度−６４℃、固形分６１．８％、粘度８６００ｍＰａ・ｓ（２５℃）、重量平均分子量２６万、分散度２．４）を得た。
【００８７】
【表１】
2015214677.tif 000002
（注）ＩＳＴＡ：イソステアリルアクリレート
ＬＭＡ：ラウリルメタクリレート
ＨＥＡ：２−ヒドロキシエチルアクリレート
Ａａｃ：アクリル酸
（※）表中「--」は配合しなかったことを表す。表中（ａ１）〜（ａ３）の数字は重量部を表す。
【００８８】
・架橋剤（Ｂ）として以下のものを用意した。
（Ｂ−１）：イソホロンジイソシアネートの３量体（ＥＶＯＮＩＫ製、商品名「ＶＥＳＴＡＮＡＴ  Ｔ１８９０」）
【００８９】
＜実施例１〜２、比較例１〜３＞
上記のようにして調製、準備した各配合成分を、下記の表２に示す割合で配合することにより粘着剤組成物を調製し、これを酢酸エチルにて希釈し（粘度〔５００〜１０，０００ｍＰａ・ｓ（２５℃）〕）粘着剤組成物溶液を作製した。
【００９０】
上記で得られた粘着剤組成物を用いて、以下の評価を行った。これらの結果を下記の表２に併せて示した。
【００９１】
〔ゲル分率〕
上記粘着剤組成物溶液を軽剥離ＰＥＴフィルム（東レ社製：ルミラーＳＰ０１−３８ＢＵ）に乾燥後の厚みが５０μｍとなるように塗布し、１００℃で３分間乾燥した後、３８μｍＰＥＴフィルムに貼合し、４０℃で３日間エージングすることで、粘着シートを得た。
得られた粘着シートを４０×４０ｍｍに裁断した後、軽剥離ＰＥＴフィルムを剥がし、粘着剤層側を５０×１００ｍｍのＳＵＳメッシュシート（２００メッシュ）に貼合してから、ＳＵＳメッシュシートの長手方向に対して中央部より折り返してサンプルを包み込んだ後、トルエン２５０ｇの入った密封容器にて浸漬した際の、トルエン浸漬前後の粘着剤層の重量変化にてゲル分率（％）の測定を行なった。
【００９２】
〔粘着力〕
上記粘着剤組成物溶液を軽剥離ＰＥＴフィルム（東レ社製：ルミラーＳＰ０１−３８ＢＵ）に乾燥後の厚みが５０μｍとなるように塗布し、１００℃で３分間乾燥した後、３８μｍＰＥＴフィルムに貼合し、４０℃で３日間エージングすることで、粘着シートを得た。
得られた粘着シートを２５ｍｍ×１００ｍｍに切断した後、軽剥離ＰＥＴフィルムを剥がし、これを、被着体として無アルカリガラス（コーニング社製「イーグルＸＧ」）及びステンレス板（日本テストパネル社製、「ＳＵＳ３０４ＢＡ板」）に、２３℃、相対湿度５０％の雰囲気下で２ｋｇゴムローラーを用いて２往復させることにより圧着し、試験片を作製した。この試験片を、同雰囲気下で、３０分放置した後、剥離速度０．３ｍ／分により、１８０度剥離試験を行い、粘着力を測定した（Ｎ／２５ｍｍ）。評価基準は下記の通りである。
（評価基準）
○・・・５Ｎ／２５ｍｍ以上
×・・・５Ｎ／２５ｍｍ未満
【００９３】
〔水蒸気バリア性〕
上記粘着剤組成物溶液を軽剥離ＰＥＴフィルム（東レ社製：ルミラーＳＰ０１−３８ＢＵ）に乾燥後の厚みが５０μｍとなるように塗布し、１００℃で３分間乾燥した後、重剥離ＰＥＴ（東レ社製：ルミラーＳＰ０３−３８ＢＵ）を貼り合わせ４０℃で３日間エージングを行った。エージング終了後、軽剥離ＰＥＴを剥がしＳＵＳメッシュ（４００メッシュ）に貼合し透湿度測定用サンプルとした。
透湿度測定に関しては、ＪＩＳ  Ｚ  ０２０８に準じたカップ法で行い、メッシュに貼り合わせた粘着剤層が外気側になるように設置して４０℃、９０％ＲＨ雰囲気下で評価した。評価基準は下記の通りである。
（評価基準）
○・・・１５０ｇ／ｍ2・ｄａｙ以下
×・・・１５０ｇ／ｍ2・ｄａｙより大きい
【００９４】
〔基材蜜着性〕
上記粘着剤組成物溶液を軽剥離ＰＥＴフィルム（東レ社製：ルミラーＳＰ０１−３８ＢＵ）に乾燥後の厚みが５０μｍとなるように塗布し、１００℃で３分間乾燥した後、３８μｍＰＥＴフィルムに貼合し、４０℃で３日間エージングすることで、粘着シートを得た。
得られた粘着シートから軽剥離ＰＥＴフィルムを剥がし、粘着剤層の端部を含むように、セロハンテープを貼り合わせ、爪でこすりつけた後、勢いよく引き剥がし、粘着剤層がＰＥＴフィルムからはがれていないかを目視で観察した。評価基準は下記のとおりである。
（評価基準）
○・・・剥離なし
×・・・剥離あり
【００９５】
【表２】
2015214677.tif 000003
【００９６】
上記結果から、本発明のアクリル系粘着剤を用いて得られる実施例１〜２の粘着シートは、粘着力及び基材密着性に優れるうえ、水蒸気バリア性にも優れたものであることがわかる。
一方、比較例１の粘着シートは、共重合成分（ａ２）を含有していないため、粘着力や基材密着性に劣るものであり、架橋剤を増やした比較例２においても、比較例１と同様の結果となり、比較例３の粘着シートは、共重合成分（ａ１）を含有していないため、ガラスへの粘着力に劣るうえ水蒸気バリア性にも劣るものであった。
以上から、共重合成分（ａ１）及び（ａ２）を併用することにより、粘着力と水蒸気バリア性にバランスよく優れた粘着剤となることがわかる。
【産業上の利用可能性】
【００９７】
本発明の粘着剤組成物は、粘着力とガスバリア性にバランスよく優れた粘着剤を形成することができるものであり、これを用いてなる粘着剤、更に粘着シートは、ディスプレイ用途、タッチパネル用途、太陽電池バックシート、食品包装用途、ガスバリア性フィルム用途、太陽電池バックシート用途、有機ＥＬディスプレイ封止用途等に好適に用いられるものである。これを用いてなる粘着剤、更に粘着シートは、ディスプレイ用途、タッチパネル用途、有機ＥＬ封止用、太陽電池バックシート、食品包装用、太陽電池バックシート、食品包装用途、ガスバリア性フィルム用途、太陽電池バックシート用途、有機ＥＬディスプレイ封止用途等に好適に用いられるものである。